СПОСОБ ДЕСУЛЬФАТАЦИИ ОКСИДНО-СУЛЬФАТНОЙ ФРАКЦИИ ПРИ ПЕРЕРАБОТКЕ ЛОМА СВИНЦОВО-КИСЛОТНЫХ АККУМУЛЯТОРОВ

Способ десульфатации оксидно-сульфатной фракции при переработке лома свинцово-кислотных аккумуляторов, согласно которому производят десульфатацию фракции карбонатом щелочного металла с образованием карбоната свинца и сульфата щелочного металла, реакцию десульфатации осуществляют при температуре 20-50°С при постоянном перемешивании и последующем разделении продуктов реакции на нерастворимую часть и раствор сульфата щелочного металла, отличающийся тем, что способ десульфатации осуществляют в два этапа, на первом этапе при температуре 20-50°С производят десульфатацию фракции карбонатом щелочного металла и раствором, образующимся на втором этапе способа, в количестве Δm, равном 40-70 мас.% от массы оксидно-сульфатной фракции, реакцию десульфатации производят в течение времени Δt, зависящем от Δm по формуле:
Δt(ч)=(-0,1·Δm(мас.%)+8,0)±0,25,
на втором этапе в течение времени 0,1-0,4 ч производят выщелачивание нерастворимой части, образующейся на первом этапе, выщелачивание производят в потоке деминерализованной воды с интенсивностью потока 0,35-2,50 л/мин на кг массы нерастворимой части и температурой 50-85°С, полученные продукты выщелачивания разделяются на нерастворимую часть и раствор, при этом отделенный раствор используют для проведения реакции на первом этапе способа десульфатации.